FR 2945865 A1 20101126 FR 1053963 A 20100521 DISPOSITIF DÉTECTEUR D'ULTRASONS À GUIDE D'ONDES ARRIÈRE-PLAN DE L'INVENTION 1. Domaine de l'invention La présente invention concerne un dispositif détecteur d'ultrasons à guide d'ondes et plus particulièrement, un dispositif détecteur d'ultrasons à guide d'ondes capable d'améliorer les performances de visualisation en utilisant des signaux ultrasonores guidés et rayonnés à travers un guide d'ondes. 2. Description de la technique associée Les structures intérieures aux cuves dans un environnement hostile tel que du sodium opaque et chaud peuvent être endommagées en raison du fluage à haute température et les dégâts produisent de très petits défauts de surface à la surface des structures intérieures aux cuves. Il est toutefois difficile de détecter à l'oeil nu les très petits défauts de surface sur les surfaces des structures intérieures aux cuves dans l'environnement hostile en raison de facteurs finaux tels qu'une haute température et une forte radioactivité. En conséquence, un procédé de visualisation d'une structure intérieure à une cuve utilisant un détecteur d'ultrasons est généralement utilisé comme procédé de contrôle de défaut de la structure intérieure à la cuve dans l'environnement hostile. Le procédé de visualisation d'une structure intérieure à une cuve utilisant le détecteur d'ultrasons comporte un procédé avec détecteur d'ultrasons par immersion directe et un procédé avec détecteur à guide d'ondes. Le procédé avec détecteur d'ultrasons est exécuté par immersion directe d'un détecteur d'ultrasons dans le sodium. Dans le procédé avec détecteur d'ultrasons par immersion directe, le détecteur d'ultrasons vient en contact avec un métal liquide dans l'environnement hostile et la durée de vie du détecteur d'ultrasons est donc réduite. Le procédé avec détecteur d'ultrasons à guide d'ondes est exécuté à l'extérieur d'une structure intérieure à une cuve et une onde de Lamb en mode Ao qui est une onde de Lamb antisymétrique d'ordre zéro est transmise/reçue en utilisant un guide d'ondes plat réalisé dans un matériau en acier inoxydable. Dans le détecteur d'ultrasons à guide d'ondes, le procédé utilise un procédé de visualisation par balayage C de façon à minimiser la réduction de la durée de vie du détecteur d'ultrasons, qui constitue un problème du procédé avec détecteur d'ultrasons par immersion directe. Dans le procédé de visualisation par balayage C, un détecteur d'ultrasons transmet/reçoit un signal ultrasonore à l'extérieur du métal liquide en utilisant un guide d'ondes qui est une plaque métallique mince et longue d'une longueur de plus de 5 m, de façon à visualiser l'amplitude et la différence de temps de transit du signal ultrasonore en se basant sur la position locale du détecteur d'ultrasons. Lorsqu'on utilise un guide d'ondes réalisé dans une tôle en acier inoxydable S5304 d'une épaisseur de 1 mm, la vitesse de phase (Cph) d'une onde de Lamb en mode Ao est d'environ 2,6 m/ms pour une fréquence incidente de 1,5 MHz, ce qui est plus petit que 2,7 m/ms, c'est-à-dire la vitesse de l'onde longitudinale (VL) d'un coin solide en Lucite. En conséquence, pour générer l'onde de Lamb en mode Ao à travers le guide d'ondes, il est inévitable d'appliquer un coin liquide rempli d'un milieu liquide. De plus, dans l'application du procédé avec détecteur d'ultrasons à guide d'ondes, une onde incidente est nécessairement excitée dans une certaine plage de fréquences avec une vitesse de groupe constante de façon à minimiser la dispersibilité de l'onde de Lamb en mode Ao. Puisque la dispersibilité d'une impulsion ultrasonore transmise dans une telle plage de fréquences avec la vitesse de groupe constante est minimisée, la forme d'onde de l'impulsion n'est pas déformée et ainsi, son rapport signal sur bruit (S/N) est amélioré. Dans le détecteur d'ultrasons utilisant le guide d'ondes avec une longueur de plus de 5 m, la largeur de bande en fréquence de l'onde incidente est accrue en se basant sur la dispersibilité générée par une onde à longue distance de l'onde de Lamb en mode Ao et en conséquence, la variation de l'angle du faisceau de rayonnement de l'onde de fuite longitudinale rayonnée dans un métal liquide tel que du sodium est accrue. En conséquence, le phénomène d'étalement de faisceau apparaît. Lorsque l'angle d'étalement de faisceau est accru en raison du phénomène d'étalement de faisceau, la résolution des images ultrasonores visualisées est dégradée. En conséquence, la vitesse de groupe de l'onde de Lamb en mode A0 transmise depuis le détecteur d'ultrasons à guide d'ondes n'est pas variable, mettant ainsi en oeuvre une image ultrasonore par balayage c à haute résolution. De plus, la vitesse de phase de l'onde de Lamb en mode Ao dans la plage de fréquences avec une vitesse de groupe constante est nécessairement modifiée et de façon maximale afin d'augmenter la vitesse de variation de l'angle du faisceau de rayonnement de l'onde de fuite longitudinale. Il est donc requis d'élaborer un nouveau détecteur d'ultrasons à guide d'ondes dans lequel la vitesse de phase de l'onde de Lamb en mode Ao est considérablement modifiée dans la plage de fréquences avec une vitesse de groupe constante. En conséquence, il existe un besoin pour rechercher et élaborer un dispositif détecteur d'ultrasons à guide d'ondes dans lequel la vitesse de phase (Cph) de l'onde de Lamb en mode Ao transmise depuis le détecteur d'ultrasons à guide d'ondes est plus rapide que la vitesse de l'onde longitudinale (VL = 2,7 m/ms) du coin et la vitesse de l'onde longitudinale (VL = 2,474 m/ms) du sodium, la vitesse de groupe de l'onde de Lamb en mode Ao transmise à travers le guide d'ondes est constante dans la plage de fréquences d'excitation (0,8 à 1,7 MHz) d'une impulsion incidente et la différence de vitesse de phase de l'onde de Lamb en mode Ao est importante dans la plage de fréquences avec une onde incidente constante. BREF RÉSUMÉ Il est décrit un dispositif détecteur d'ultrasons à guide d'ondes permettant d'augmenter la vitesse de phase grâce à sa structure simple et améliorant les performances de visualisation des ultrasons en augmentant la plage d'une fréquence d'excitation avec une vitesse de groupe constante. Il est également décrit un dispositif détecteur d'ultrasons à guide d'ondes permettant de mettre en oeuvre une vitesse de phase de l'onde de Lamb en mode Ao du guide d'ondes plus rapide que la vitesse de l'onde longitudinale d'un coin solide. Selon un aspect de la présente invention, il est fourni un dispositif détecteur d'ultrasons à guide d'ondes incluant un détecteur d'ultrasons, un coin, un guide d'ondes et un système à ultrasons de grande puissance. Le détecteur d'ultrasons transmet/reçoit un signal ultrasonore vers depuis un objet dans un environnement hostile. Le coin supporte un côté du détecteur d'ultrasons, de façon à convertir le mode du signal ultrasonore. Dans ce cas, le coin peut être formé d'un solide. Le guide d'ondes est disposé entre le coin et l'objet, de façon à guider le signal ultrasonore transmis/reçu. Dans ce cas, une couche de revêtement faite d'oxyde d'aluminium (AI203) et de béryllium (Be) est formée au moins sur certaines des surfaces extérieures du guide d'ondes. De façon plus spécifique, la couche de revêtement est formée de manière symétrique sur une face et sur l'autre du guide d'ondes, opposées l'une à l'autre, ou est formée de manière asymétrique sur l'une ou l'autre des faces du guide d'ondes. La couche de revêtement a une épaisseur de 0,125 à 0,25 mm. Le guide d'ondes muni de la couche de revêtement est réalisé dans une tôle en acier inoxydable et a une longueur de plus de 10 m et une épaisseur de 1 à 2 mm. Le système à ultrasons de grande puissance traite et visualise le signal ultrasonore transmis/reçu. Selon un aspect de la présente invention, il est fourni un dispositif détecteur d'ultrasons à guide d'ondes configuré pour visualiser l'état d'un objet dans un environnement hostile tel qu'une haute température, une forte radioactivité et/ou une opacité en utilisant un signal ultrasonore. Dans le dispositif détecteur d'ultrasons à guide d'ondes, une couche de revêtement faite d'oxyde d'aluminium (AI203) et/ou de 20 béryllium (Be) est formée sur les surfaces extérieures d'un guide d'ondes disposé entre un objet et un détecteur d'ultrasons pour transmettre/recevoir le signal ultrasonore de façon à guider le signal ultrasonore de sorte que la vitesse de phase du signal ultrasonore est accrue et la vitesse de groupe du signal ultrasonore est maintenue 25 constante. BRÈVE DESCRIPTION DES DESSINS Les aspects et avantages ci-dessus de la présente invention et/ou d'autres apparaîtront et seront plus facilement compris d'après la description détaillée qui suit, effectuée conjointement avec les dessins 30 annexés dans lesquels la figure 1 est un dessin conceptuel illustrant schématiquement un réacteur nucléaire auquel est appliqué un dispositif détecteur d'ultrasons à guide d'ondes selon un mode de réalisation de l'invention ; la figure 2 est un dessin de configuration illustrant 35 schématiquement le dispositif détecteur d'ultrasons à guide d'ondes de la figure 1 selon un mode de réalisation de l'invention ; (a) et (b) de la figure 3 sont des schémas illustrant respectivement la distribution de déplacement des ondes de Lamb en mode So_ et en mode Ao_ transmis le long d'un guide d'ondes a et (b) de la figure 4 sont des schémas illustrant respectivement les états dans lesquels se trouve une couche de revêtement formée de manière asymétrique et symétrique sur le guide d'ondes ; la figure 5 est un schéma illustrant l'état dans lequel se trouve un signal ultrasonore transmis depuis l'autre extrémité du guide d'ondes ; 10 les figures 6 et 7 sont des courbes illustrant respectivement des courbes de dispersion de phase et de vitesses de groupe d'une onde de Lamb en mode Ao pour chaque épaisseur du guide d'ondes les figures 8 et 9 sont des courbes illustrant respectivement des courbes de dispersion de phase et de vitesses de groupe d'une onde de 15 Lamb en mode Ao dans le guide d'ondes muni d'une couche de revêtement les figures 10 et 11 sont des courbes illustrant respectivement des courbes de dispersion de phase et de vitesses de groupe d'une onde de Lamb en mode Ao dans le guide d'ondes pour chaque épaisseur de la 20 couche de revêtement ; les figures 12 et 13 sont des courbes illustrant respectivement des courbes de dispersion de phase et de vitesses de groupe d'une onde de Lamb en mode Ao dans le guide d'ondes muni d'une couche de revêtement asymétrique/symétrique ; et 25 la figure 14 est une courbe illustrant les angles du faisceau de rayonnement d'une onde de fuite longitudinale. DESCRIPTION DÉTAILLÉE DE L'INVENTION Il va maintenant être fait référence en détail aux exemples de modes de réalisation de la présente invention, dont des exemples sont 30 illustrés sur les dessins annexés, dans lesquels des numéros de référence analogues se réfèrent dans l'ensemble à des éléments analogues. La figure 1 est un dessin conceptuel illustrant schématiquement un réacteur nucléaire auquel est appliqué un dispositif détecteur d'ultrasons à guide d'ondes 1 selon un mode de réalisation de l'invention. 35 La figure 2 est un dessin de configuration illustrant schématiquement le dispositif détecteur d'ultrasons à guide d'ondes de la figure 1 selon un mode de réalisation de l'invention. En se référant aux figures 1 et 2, le dispositif détecteur d'ultrasons à guide d'ondes 1 selon un mode de réalisation de la présente invention comporte un détecteur d'ultrasons 10, un coin 20, un guide d'ondes 30 et un système ultrasonore de grande puissance 50. En référence, comme illustré sur la figure 1, le dispositif détecteur d'ultrasons à guide d'ondes 1 selon le mode de réalisation de la présente invention effectue à distance un contrôle de visualisation des ultrasons pour une structure incorporée dans une cuve 0 (appelée ci-après � objet �) dans un environnement hostile qui est difficile à approcher, tel qu'un réacteur à métal liquide, un réacteur refroidi au plomb ou un réacteur nucléaire intégré, en utilisant un signal ultrasonore. Dans ce mode de réalisation, l'objet 0 peut être immergé dans un réacteur nucléaire N contenant un métal liquide L tel que du sodium. Bien que n'étant pas illustré en détail, le dispositif détecteur d'ultrasons à guide d'ondes 1 est fixé à un double bouchon tournant (non représenté) d'une tête H formée en haut du réacteur nucléaire N. La partie supérieure du dispositif détecteur d'ultrasons à guide d'ondes 1 fait saillie vers l'extérieur de la tête H et une partie inférieure du dispositif détecteur d'ultrasons à guide d'ondes 1 est opposée à l'extrémité supérieure d'un coeur de réacteur qui est l'objet 0. Selon la configuration ci-dessus, le dispositif détecteur d'ultrasons à guide d'ondes 1 obtient une image I par balayage C de l'extrémité supérieure du coeur de réacteur qui constitue l'objet 0 à partir d'un signal ultrasonore recueilli lorsque le double bouchon tournant (non représenté) de la tête est entraîné en rotation et à partir des informations de position du détecteur d'ultrasons 10. Le dispositif détecteur d'ultrasons à guide d'ondes 1 va être décrit en détail en référence à la figure 2. Le détecteur d'ultrasons 10 transmet un signal ultrasonore vers l'objet 0 ou reçoit le signal ultrasonore réfléchi par l'objet O. Le coin 20 est formé de manière à supporter un côté du détecteur d'ultrasons 10 de façon à convertir le mode du signal ultrasonore. De façon spécifique, le coin 20 convertit le signal ultrasonore transmis provenant du détecteur d'ultrasons 10 en une onde de Lamb ou convertit une onde de Lamb reçue à travers le guide d'ondes 30 qui va être décrit ultérieurement, en une onde longitudinale. C'est-à-dire que le signal ultrasonore transmis/reçu par le détecteur d'ultrasons 10 est converti en un mode d'onde de Lamb ou en un mode d'onde longitudinale en traversant le coin 20. Dans ce mode de réalisation, le coin 20 peut être formé d'un solide, par exemple, de Lucite. (a) et (b) de la figure 3 sont des schémas illustrant respectivement la distribution de déplacement des ondes de Lamb en mode So_ et en mode Ao transmis le long d'un guide d'onde. En référence, l'onde de Lamb se réfère à une onde qui se propage dans une plaque solide. Comme illustré sur la figure 3, l'onde de Lamb est classée en onde de Lamb en mode symétrique (mode S) et en onde de Lamb en mode asymétrique (mode A) en fonction de la méthode de propagation. Dans l'onde de Lamb en mode S, les composantes de l'onde qui vibrent dans la direction de la propagation sont symétriques par rapport à la ligne centrale en épaisseur C de la plaque, comme illustré en (a) sur la figure 3, toutefois, l'onde de Lamb en mode A comporte des composantes asymétriques par rapport à la ligne centrale en épaisseur C de la plaque, comme illustré en (b) sur la figure 3. Dans le présent mode de réalisation, on peut utiliser une onde de Lamb asymétrique d'ordre zéro Ao illustrée en (b) sur la figure 3 parmi les ondes de Lamb de divers modes. L'onde de Lamb asymétrique d'ordre zéro Ao dont le mode a été converti par le coin 20 est appelée onde de Lamb en mode Ao pour la commodité de la description. Le guide d'ondes 30 est disposé entre le détecteur d'ultrasons 10 et l'objet 0 pour guider le signal ultrasonore transmis/reçu par le détecteur d'ultrasons 10. De façon spécifique, comme illustré sur la figure 2, une extrémité du guide d'ondes 30 est reliée au coin qui supporte le côté du détecteur d'ultrasons 10 à l'extérieur du réacteur nucléaire N et l'autre extrémité du guide d'ondes 30 est immergée dans le métal liquide L contenu dans le réacteur nucléaire N de façon à être opposée à l'objet. En conséquence, l'onde de Lamb en mode Ao rayonnée par le détecteur d'ultrasons 10 et dont le mode a été converti par le coin 20 se propage dans le sens de la longueur du guide d'ondes 30 et elle est guidée vers l'objet O. Le guide d'ondes 30 est réalisé dans une tôle en acier inoxydable relativement mince et longue ayant une épaisseur de 1 à 2 mm et une longueur de plus de 5 m. (a) et (b) de la figure 4 sont des schémas illustrant respectivement les états dans lesquels se trouve une couche de 5 revêtement formée de manière asymétrique et symétrique sur le guide d'ondes. D'autre part, comme illustré sur la figure 4, une couche de revêtement 40 réalisée en oxyde d'aluminium (AI203) ou en béryllium (Be) est formée sur les surfaces extérieures du guide d'ondes 30. Dans ce cas, 10 la couche de revêtement 40 peut être formée de manière asymétrique afin d'être disposée d'un seul côté des surfaces extérieures du guide d'ondes 30, comme illustré en (a) sur la figure 4 ou elle peut être formée de manière symétrique afin d'être disposée des deux côtés des surfaces extérieures du guide d'ondes 30, comme illustré en (b) sur la figure 4. 15 D'autre part, la couche de revêtement 40 peut être formée de manière asymétrique sur au moins une partie de la surface extérieure du guide d'ondes 30. De façon plus spécifique, la couche de revêtement 40 est partiellement formée au niveau de la section d'extrémité de rayonnement des surfaces extérieures du guide d'ondes. 20 La couche de revêtement 40 prolonge la plage de fréquences avec une vitesse de groupe constante de l'onde de Lamb en mode Ao en raison de la propriété de son matériau. En conséquence, la dispersibilité de l'onde de Lamb en mode Ao se propageant sur une longue distance à travers le guide d'ondes 30 avec une longueur de plus de 5 m peut être 25 minimisée et la distorsion de la forme d'onde d'une onde incidente peut être minimisée. Puisque l'onde de Lamb en mode Ao se propage sur une distance relativement grande à travers le guide d'ondes 30, la plage de fréquences d'excitation d'une impulsion incidente est accrue et l'angle d'étalement du faisceau d'une onde de fuite longitudinale est minimisé, 30 améliorant ainsi la résolution des images ultrasonores visualisées. De plus, la couche de revêtement 40 augmente la vitesse de phase de l'onde de Lamb en mode Ao la rendant plus rapide que la vitesse de l'onde longitudinale du coin 20 fait d'un solide et élargit la plage de variation de la vitesse de phase de l'onde de Lamb en mode Ao dans la 35 plage de fréquences avec une vitesse de groupe constante. En conséquence, puisqu'il est possible d'utiliser le coin 20 fait d'un solide, qui peut être utilisé pendant une durée de fonctionnement relativement longue dans un environnement à haute température, la durée de vie du détecteur d'ultrasons à guide d'ondes 1 est améliorée et la vitesse de variation de l'angle du faisceau de rayonnement d'une onde de fuite longitudinale est accrue. En conséquence, la fonction de direction du faisceau de rayonnement du dispositif détecteur d'ultrasons à guide d'ondes 1 peut être normalement exécutée régulièrement sur une longue distance de plus de 5 m. C'est-à-dire que lorsque la couche de revêtement 40 faite d'oxyde d'aluminium (AI203) ou de béryllium (Be) est formée sur les surfaces extérieures du guide d'ondes 30, la vitesse de phase de l'onde de Lamb en mode Ao et la plage de fréquences avec sa vitesse de groupe constante sont accrues, améliorant ainsi les performances de propagation de l'onde de Lamb en mode Ao et les performances de variation de l'angle du faisceau de rayonnement de l'onde de fuite longitudinale. Le système à ultrasons de grande puissance 50 est utilisé pour traiter le signal ultrasonore transmis/reçu par le détecteur d'ultrasons 10. Le système à ultrasons de grande puissance 50 comporte un générateur d'impulsions/récepteur d'ultrasons de grande puissance 51 et un ordinateur 53. Le générateur d'impulsions/récepteur d'ultrasons de grande puissance 51 est connecté au détecteur d'ultrasons 10 de façon à générer un signal ultrasonore destiné à être transmis vers l'objet 0 et à recevoir le signal ultrasonore réfléchi par l'objet 0 puis reçu par le détecteur d'ultrasons 10. Dans ce cas, le générateur d'impulsions/récepteur d'ultrasons de grande puissance 51 génère un signal ultrasonore en réglant la fréquence d'une impulsion incidente et recueille un signal ultrasonore reçu avec des informations de réflexion de la cible de l'objet 0. De plus, le signal ultrasonore recueilli par le générateur d'impulsions/récepteur d'ultrasons de grande puissance 51 est mesuré par l'intermédiaire d'un oscilloscope 52. Le signal ultrasonore recueilli est converti en un signal numérique par un convertisseur analogique/numérique (A/N) 54 et le signal numérique converti est contrôlé par l'ordinateur 53. En référence, le détecteur d'ultrasons IO peut être commandé par un contrôleur de balayage 60 séparément du système à ultrasons de grande puissance 50 (voir la figure 1). La figure 5 est un schéma conceptuel illustrant l'état dans lequel se propage l'onde de Lamb en mode Ao à travers le guide d'ondes 30 relié au coin 20 qui supporte le détecteur d'ultrasons 10 et l'onde de fuite longitudinale fuit dans le métal liquide L par l'autre extrémité du guide d'ondes 30. Comme illustré sur la figure 5, l'onde de Lamb en mode Ao se propageant à travers le guide d'ondes 30 fuit comme une onde longitudinale lorsqu'elle arrive au contact du métal liquide L. Dans ce cas, l'angle a du faisceau de rayonnement de l'onde de fuite longitudinale est déterminé par la loi de Snell comme suit. v, sin a(f) = i , (1) Cph ) Ici, VL représente la vitesse de l'onde longitudinale dans le métal liquide L, Cph représente la vitesse de phase de l'onde de Lamb en mode Ao et f représente la fréquence. Le guide d'ondes 30 est formé par exemple d'une tôle en acier inoxydable SS304 d'une épaisseur de 1 mm et un signal ultrasonore d'une fréquence de 1,5 MHz est incident sur le guide d'ondes 30. Lorsque la vitesse de phase de l'onde de Lamb en mode Ao et la vitesse de l'onde longitudinale sont respectivement d'environ 2560 m/s et d'environ 2474 m/s, l'angle a du faisceau de rayonnement de l'onde de fuite longitudinale devient égal à 75 degrés selon l'équation 1. Les figures 6 et 7 illustrent respectivement les courbes de dispersion des vitesses de phase et de groupe Cph et Cg de l'onde de Lamb en mode Ao pour chaque épaisseur t du guide d'ondes 30 dans le métal liquide L fait de sodium. Pour appliquer le guide d'ondes de grande longueur 30 avec une longueur de plus de 5 m au métal liquide L fait de sodium, la vitesse de phase Cph de l'onde de Lamb en mode Ao peut être supérieure à 2474 m/s qui est la vitesse de l'onde longitudinale VL du métal liquide L fait de sodium. Ainsi, le mode de l'onde de Lamb en mode Ao est converti en une onde de fuite longitudinale de sorte qu'un faisceau ultrasonore peut être rayonné à travers l'autre extrémité du guide d'ondes 30. Dans ce cas, le détecteur d'ultrasons 10 fréquemment utilisé dans le dispositif détecteur d'ultrasons à guide d'ondes 1 est un détecteur à 1 MHz ou un détecteur à 1,5 MHz et la plage de fréquences fréquemment utilisée pour la fréquence d'excitation d'une onde impulsionnelle incidente est de 0,8 à 1,7 MHz. La vitesse de groupe Cg de l'onde de Lamb en mode Ao dans la plage de fréquences de 0,8 à 1,7 MHz est telle qu'une plage de la fréquence d'excitation de l'onde incidente peut être constante comme illustré sur la figure 7 et la fréquence de phase Cph de l'onde de Lamb en mode Ao peut présenter une variation importante d'amplitude comme illustré sur la figure 6. Dans ce cas, la vitesse de groupe Cg de l'onde de Lamb en mode Ao est nécessairement constante, de sorte que la dispersibilité de l'onde de Lamb en mode Ao peut être minimisée dans la propagation de l'onde de Lamb en mode Ao dans le guide d'ondes de grande longueur 30 avec une longueur de plus de 10 m. D'autre part, la fréquence de phase Cph de l'onde de Lamb en mode Ao présente nécessairement une grande variation d'amplitude, de sorte que la vitesse de variation de l'angle du faisceau de rayonnement de l'onde de fuite longitudinale peut être accrue dans le métal liquide L. En référence, comme illustré sur les figures 6 et 7, l'épaisseur t du guide d'ondes 30 est de 1,5 mm de façon à satisfaire la condition telle que la fréquence de phase Cph de l'onde de Lamb en mode Ao présente 20 une grande variation d'amplitude et la vitesse de groupe Cg de l'onde de Lamb en mode Ao est constante. Toutefois, la plage de fréquences est une plage allant de 0,9 à 1,2 MHz, de façon à satisfaire la condition telle que la vitesse de groupe Cg de l'onde de Lamb en mode Ao est constante. En conséquence, la plage de variation de l'angle du faisceau de rayonnement 25 (0,8 à 1,7 MHz) est limitée. Pour résoudre le problème ci-dessus, des courbes de dispersion des vitesses de phase et de groupe Cph et Cg de l'onde de Lamb en mode Ao se propageant à travers le guide d'ondes muni de la couche de revêtement sont illustrées sur les figures 8 et 9. Les figures 8 et 9 30 illustrent les résultats d'une analyse numérique basée sur une formule théorique de façon à obtenir les vitesses de phase et de groupe Cph et Cg de l'onde de Lamb en mode Ao dans un guide d'ondes formé d'une tôle en acier inoxydable SS304 avec une épaisseur de 1,5 mm et des guides d'ondes formés d'une tôle en acier inoxydable SS304 d'une épaisseur de 35 1 mm, qui sont respectivement munis de couches de revêtement faites de béryllium (Be), d'oxyde d'aluminium (AI203) et de cuivre (Cu). En référence, le béryllium (Be) et l'oxyde d'aluminium A 203) sont des matériaux dont chaque vitesse d'ultrasons est la plus rapide parmi les matériaux qui existent dans la nature. Les vitesses de l'onde longitudinale du béryllium (Be) et de l'oxyde d'aluminium (AI203) sont respectivement de 12,89 m/ms et 10,75 m/ms. La vitesse de l'onde longitudinale de chaque matériau parmi le béryllium (Be) et l'oxyde d'aluminium (Al203) est deux fois plus rapide que 5,79 m/ms, c'est-à-dire la vitesse de l'onde longitudinale du guide d'ondes formé d'une tôle en acier inoxydable SS304. Toutefois, la vitesse de l'onde longitudinale du cuivre (Cu) est de 4,66 m/ms, qui est plus lente que celle du guide d'ondes formé d'une tôle en acier inoxydable SS304. En conséquence, lorsque les guides d'ondes sont formés d'une tôle en acier inoxydable SS304 d'une épaisseur de 1 mm et qu'ils sont respectivement munis des couches de revêtement réalisées en béryllium (Be) et en oxyde d'aluminium (AI203), chacune des vitesses d'ultrasons est rapide, les vitesses de phase et de groupe Cph et Cg de l'onde de Lamb en mode Ao po se propageant à travers les guides d'ondes sont considérablement accrues par rapport à celle de l'onde de Lamb en mode Ao se propageant à travers le guide d'ondes qui n'est muni d'aucune couche de revêtement, comme illustré sur les figures 8 et 9. En particulier, comme illustré sur la figure 9, les guides d'ondes respectivement munis des couches de revêtement réalisées en béryllium (Be) et en oxyde d'aluminium (AI203) ont une caractéristique dans laquelle la vitesse de groupe de l'onde de Lamb en mode Ao est extrêmement constante dans la plage de fréquences (0,8 à 1,7 MHz), réduisant ainsi la distorsion de la forme d'onde due à la propagation à grande distance de plus de 10 m. Dans ce cas, on peut également voir que les caractéristiques des vitesses de phase et de groupe Cph et Cg de l'onde de Lamb en mode Ao se propageant à travers les guides d'ondes respectivement munis des couches de revêtement réalisées en béryllium (Be) et en oxyde d'aluminium (AI203) sont similaires entre elles. De plus, le guide d'ondes est muni de la couche de revêtement réalisée en cuivre (Cu) dont la vitesse des ultrasons est lente, les vitesses de phase et de groupe Cph et Cg de l'onde de Lamb en mode Ao se propageant à travers le guide d'ondes diminuent par rapport à celles de l'onde de Lamb en mode Ao se propageant à travers le guide d'ondes qui n'est muni d'aucune couche de revêtement. En conséquence, on peut voir que le cuivre (Cu) n'est pas approprié en tant que matériau pour la couche de revêtement décrite dans la présente invention. En se référant aux figures 10 et 11, on peut voir qu'à mesure que l'épaisseur de la couche de revêtement réalisée en béryllium (Be) est accrue, les vitesses de phase et de groupe Cph et Cg de l'onde de Lamb en mode Ao se propageant à travers le guide d'ondes sont relativement accrues. Toutefois, lorsque l'épaisseur de la couche de revêtement est de 0,5 mm, le phénomène tel que la vitesse de groupe Cg de l'onde de Lamb en mode Ao est maintenue constante est réduit comme illustré sur la figure 11. En conséquence, l'épaisseur de la couche de revêtement déposée sur les surfaces extérieures du guide d'ondes 30 peut être approximativement de 0,125 à 0,25 mm, afin de maintenir une vitesse de groupe Cg constante. Comme illustré sur la figure 10, lorsque l'épaisseur de la couche de revêtement est supérieure à 0,125 mm, la vitesse de phase Cph de l'onde de Lamb en mode Ao est plus rapide que 2,7 m/ms c'est-à-dire que l'onde longitudinale du coin réalisé en Lucite. En conséquence, il est possible d'utiliser le coin réalisé dans un solide, qui peut être utilisé de manière stable pendant une longue période de fonctionnement dans un environnement à haute température. Les figures 12 et 13 illustrent des courbes de dispersion des vitesses de phase et de groupe de l'onde de Lamb en mode Ao dans le guide d'ondes muni d'une couche de revêtement asymétrique/symétrique. De façon plus spécifique, sur les figures 12 et 13, le cas où la couche de revêtement asymétrique réalisée en béryllium (Be) est formée sur une seule surface extérieure du guide d'ondes réalisé dans une tôle en acier inoxydable SS304 d'une épaisseur t de 1 mm, comme illustré en (a) sur la figure 4 est comparé au cas où la couche de revêtement symétrique réalisée en béryllium (Be) est formée sur les deux surfaces extérieures du guide d'ondes réalisé dans une tôle en acier inoxydable SS304 d'une épaisseur t de 1 mm comme illustré en (b) sur la figure 4. Dans ce cas, les deux couches de revêtement asymétrique/symétrique ont la même épaisseur de 0,125 mm. Comme illustré sur les figures 12 et 13, on peut voir que les vitesses de phase et de groupe Cph et Cg de l'onde de Lamb en mode Ao se propageant avec le guide d'ondes dont la couche de revêtement est formée de manière symétrique sur ses deux surfaces extérieures sont accrues et la vitesse de groupe Cg est constante par comparaison aux guides d'ondes ayant la couche de revêtement formée de manière asymétrique sur une seule de ses surfaces extérieures. En référence, la distribution de déplacement de l'onde de Lamb en mode So illustrée en (a) sur la figure 3 est importante au niveau de la ligne centrale d'épaisseur C du guide d'ondes et la distribution de déplacement de l'onde de Lamb en mode Ao illustrée en (b) sur la figure 3 est importante sur les surfaces extérieures du guide d'ondes. En conséquence, l'onde de Lamb en mode Ao est considérablement influencée par la propriété de la surface proche du guide d'onde. En conséquence, l'effet tel que la vitesse de phase Cph de l'onde de Lamb en mode Ao est accrue par la couche de revêtement formée sur les surfaces extérieures du guide d'ondes est relativement plus important que celui dans l'onde de Lamb en mode So. D'autre part, comme illustré sur la figure 13, l'effet tel que la vitesse de groupe Cg de l'onde de Lamb en mode Ao est constante est moins présent dans la couche de revêtement asymétrique que dans la couche de revêtement symétrique. Cette couche de revêtement symétrique a une grande influence sur la symétrie de la distribution de déplacement de l'onde de Lamb en mode Ao. La figure 14 est une courbe illustrant les angles du faisceau de rayonnement d'ondes de fuite longitudinales rayonnées dans le métal liquide tel que du sodium par des guides d'ondes respectivement formés de tôles en acier inoxydable SS304 ayant des épaisseurs de 1 mm et 1,5 mm et de guides d'ondes formés de tôles en acier inoxydable SS304 d'une épaisseur de 1 mm et respectivement munis de couches de revêtement réalisées en béryllium (Be) pour avoir une épaisseur de 0,125 mm et 0,25 mm. L'angle a du faisceau de rayonnement de l'onde de fuite longitudinale est déterminé à partir de l'équation 1 : o(f) = sin-I[VjCph(f)]. Lorsque l'épaisseur du guide d'ondes est de 1 mm dans la plage de fréquences d'excitation (0,8 à 1,7 MHz) de l'onde incidente, une onde de fuite longitudinale est générée de manière restreinte. Lorsque l'épaisseur du guide d'ondes est de 1,5 mm, l'angle du faisceau de rayonnement de l'onde de fuite longitudinale varie rapidement dans une plage de fréquences basses inférieures à 1 MHz et en conséquence, l'angle d'étalement du faisceau de l'onde de fuite longitudinale est accru. Toutefois, on peut voir que lorsque la couche de revêtement est prévue sur le guide d'ondes, l'angle du faisceau de rayonnement de l'onde de fuite longitudinale varie légèrement. La présente invention ayant la configuration susmentionnée présente les avantages suivants. Premièrement, puisqu'une couche de revêtement réalisée en oxyde d'aluminium (AI203) et/ou en béryllium (Be) est formée sur les surfaces extérieures d'un guide d'ondes, la plage de fréquences avec une 10 vitesse de groupe constante d'une onde de Lamb en mode Ao se propageant à travers le guide d'ondes est étendue. En conséquence, la dispersibilité de l'onde de Lamb en mode Ao se propageant sur une longue distance à travers le guide d'ondes avec une longueur de plus de 5 m peut être minimisée et la distorsion de la forme d'onde d'une impulsion 15 d'excitation peut être minimisée. Deuxièmement, la plage de fréquences d'excitation d'une impulsion incidente de l'onde de Lamb en mode Ao se propageant sur une longue distance à travers le guide d'ondes muni de la couche de revêtement réalisée en oxyde d'aluminium (AI203) et/ou en béryllium (Be) 20 est accrue et l'angle d'étalement du faisceau d'une onde de fuite longitudinale est minimisé, améliorant ainsi la résolution des images ultrasonores visualisées. Troisièmement, la vitesse de phase de l'onde de Lamb en mode Ao se propageant à travers le guide d'ondes muni de la couche de 25 revêtement réalisée en oxyde d'aluminium (AI203) et/ou en béryllium (Be) est plus rapide que la vitesse de l'onde longitudinale d'un coin réalisé dans un solide et la plage de fréquences avec une vitesse de groupe constante de l'onde de Lamb en mode Ao se propageant avec la couche de revêtement réalisée en oxyde d'aluminium (AI203) et/ou en béryllium (Be) 30 est accrue. En conséquence, puisqu'il est possible d'utiliser le coin réalisé dans un solide qui peut être utilisé pendant une longue durée de fonctionnement dans un environnement à haute température, la durée de vie du dispositif détecteur d'ultrasons à guide d'ondes est améliorée et la vitesse de variation de l'angle du faisceau de rayonnement d'une onde de 35 fuite longitudinale est accrue. En conséquence, la fonction de direction du faisceau de rayonnement du dispositif détecteur d'ultrasons à guide d'ondes peut être normalement exécutée même à une distance importante de plus de 5 m. La terminologie utilisée dans la description de la présente invention est destinée à décrire des modes de réalisation particuliers seulement et elle n'est pas destinée à limiter l'invention. Telles qu'elles sont utilisées dans la description des modes de réalisation de l'invention et dans les revendications annexées, les formes au singulier � un �, � une �, � le � et � la � sont destinées à inclure également les formes au pluriel, sauf si le contexte indique nettement le contraire. Sauf définition contraire, tous les termes techniques et scientifiques ici utilisés ont la même signification que celle qui est couramment comprise par un homme de l'art concerné par la présente invention. Toutes les publications, demandes de brevets, brevets et autres références ici mentionnés sont incorporés en référence dans leur totalité. On comprendra en outre que les termes � comprend � et/ou � comprenant �, lorsqu'ils sont utilisés dans cette description, spécifient la présence de propriétés, entiers, étapes, opérations, éléments et/ou composants, mentionnés, mais n'empêche pas la présence ou l'addition d'une ou plusieurs autres propriétés, entiers, étapes, opérations, éléments, composants et/ou groupe de ceux-ci. On comprendra que les termes relatifs sont destinés à englober différentes orientations du dispositif en plus de l'orientation représentée sur les figures. De plus, on comprendra que bien que les termes premier et deuxième soient ici utilisés pour décrire diverses propriétés, éléments, régions, couches et/ou sections, ces propriétés, éléments, régions, couches et/ou sections ne doivent pas être limitées par ces termes. Ces termes ne sont utilisés que pour distinguer une propriété, élément, région, couche ou section d'une autre propriété, élément, région, couche ou section. Ainsi, une première propriété, élément, région, couche ou section présentée ci-dessous peut être appelée deuxième propriété, élément, région, couche ou section et de façon similaire, une deuxième sans s'écarter des enseignements de la présente invention. On comprendra également que lorsqu'un élément est indiqué comme étant � connecté � ou � couplé � à un autre élément, il peut être directement connecté ou couplé à l'autre élément ou des éléments intermédiaires peuvent être présents. Par opposition, lorsqu'un élément est mentionné comme étant � directement connecté ou REVENDICATIONS1. Dispositif détecteur d'ultrasons à guide d'ondes comprenant : un détecteur d'ultrasons (10) configuré pour transmettre/recevoir un signal ultrasonore vers/depuis un objet un coin (20) configuré pour supporter un côté du détecteur d'ultrasons, de façon à convertir le mode du signal ultrasonore un guide d'ondes (30) configuré pour être disposé entre le coin et l'objet et pour guider le signal ultrasonore transmis/reçu ; et un système à ultrasons de grande puissance (50) configuré pour traiter le signal ultrasonore transmis/reçu, dans lequel une couche de revêtement (40) faite d'oxyde d'aluminium (AI203) et/ou de béryllium (Be) est formée au moins sur certaines des surfaces extérieures du guide d'ondes. 2. Dispositif détecteur d'ultrasons à guide d'ondes selon la revendication 1, dans lequel la couche de revêtement est formée de manière symétrique sur une face et sur l'autre du guide d'ondes, opposées l'une à l'autre, ou est formée de manière asymétrique sur l'une ou l'autre des faces du guide d'ondes. 3. Dispositif détecteur d'ultrasons à guide d'ondes selon la revendication 2, dans lequel la couche de revêtement a une épaisseur de 0,125 à 0,25 mm. 4. Dispositif détecteur d'ultrasons à guide d'ondes selon la revendication 2, dans lequel le guide d'ondes est formé d'une tôle en acier inoxydable et a une longueur de plus de 5 m et une épaisseur de 1 à 2 5. Dispositif détecteur d'ultrasons à guide d'ondes selon la revendication 1, dans lequel le coin est formé d'un solide. 6. Dispositif détecteur d'ultrasons à guide d'ondes configuré pour visualiser l'état d'un objet dans un environnement hostile tel qu'une haute température, une forte radioactivité et/ou une opacité en utilisant un signal ultrasonore, dans lequel une couche de revêtement (40) faite d'oxyde d'aluminium (Al203) et/ou de béryllium (Be) est formée sur les surfaces extérieures d'un guide d'ondes (30) disposé entre un objet et un détecteur d'ultrasons (10) pour transmettre/recevoir le signal ultrasonore de façon à guider le signal ultrasonore de sorte que la vitesse de phase dusignal ultrasonore est accrue et la vitesse de groupe du signal ultrasonore est maintenue constante. 7. Dispositif détecteur d'ultrasons à guide d'ondes selon la revendication 6, dans lequel le guide d'ondes est réalisé en une forme plate et la couche de revêtement est formée de manière asymétrique ou symétrique sur une surface extérieure ou sur les deux surfaces extérieures du guide d'ondes ou est formée partiellement sur les surfaces extérieures du guide d'ondes. 8. Dispositif détecteur d'ultrasons à guide d'ondes selon la 0 revendication 6, dans lequel la couche de revêtement a une épaisseur de 0,125 à 0,25 mm. 9. Dispositif détecteur d'ultrasons à guide d'ondes selon la revendication 7, dans lequel la couche de revêtement a une épaisseur de 0,125 à 0,25 mm.